(57)【要約】【課題】本発明は、従来になかった高い吸放湿性と抗菌性を有する帽子類を提供せんとするものである。【解決手段】吸放湿性を有するセルロース系繊維からなるフィラメント糸および／またはスパン糸からなる織編物であって、該織編物を構成する糸の単繊維繊度が１．１デシテックス以上であり、密度がタテ、ヨコともに３０〜１５０本／インチであり、該織編物の目付が５０〜４００ｇ／ｍ２であり、該セルロース系繊維の３０℃×９０％ＲＨにおける吸湿率が１８％以上で、かつ、吸放湿率差（△ＭＲ）が９％以上であるセルロース系繊維含有織編物を用いて構成される帽子類。抗菌性を有するセルロース系繊維からなるフィラメント糸および／またはスパン糸からなる織編物であって、該織編物の静菌活性値が１．０以上有するセルロース系繊維含有織編物を用いて構成される帽子類。【選択図】なし【特許請求の範囲】
【請求項１】
吸放湿性を有するセルロース系繊維からなるフィラメント糸および／またはスパン糸からなる織編物であって、該織編物を構成する糸の単繊維繊度が１．１デシテックス以上であり、密度がタテ、ヨコともに３０〜１５０本／インチであり、該織編物の目付が５０〜４００ｇ／ｍ２であり、該セルロース系繊維が、３０℃×９０％ＲＨにおける吸湿率が１８％以上で、かつ、吸放湿率差（△ＭＲ）が９％以上であることを特徴とする帽子類。
【請求項２】
抗菌性を有するセルロース系繊維からなるフィラメント糸および／またはスパン糸からなる織編物であって、該織編物の静菌活性値が１．０以上有するセルロース系繊維含有織編物を用いて構成されていることを特徴とする帽子類。
【請求項３】
該セルロース系繊維が、再生セルロース繊維からなることを特徴とする請求項１または２に記載の帽子類。
【請求項４】
該再生セルロース繊維の原料が、竹、木材パルプ、リンターパルプおよびコットンリンターから選ばれた少なくとも１種からなることを特徴とする請求項１〜３のいずれかに記載の帽子類。
【請求項５】
該再生セルロース繊維の原料が、竹であることを特徴とする請求項１〜４のいずれかに記載の帽子類。
【請求項６】
該織編物が、ポリエステル系繊維、ポリアミド系繊維およびアクリル系繊維から選ばれた少なくとも１種の合成繊維と、該セルロース系繊維とで混紡、混繊してなるフィラメント糸および／またはスパン糸で構成されているか、または、ポリエステル系繊維、ポリアミド系繊維およびアクリル系繊維から選ばれた少なくとも１種の合成繊維と、該セルロース系繊維とで交編織してなるものであることを特徴とする請求項１〜５のいずれかに記載の帽子類。
【発明の詳細な説明】
【０００１】
【発明の属する技術分野】
本発明は、抗菌性、吸放湿性に優れた帽子類に関するものである。
【０００２】
【従来の技術】
一般的な帽子は着用していると直射日光は遮断できるものの、夏期などは帽子内部が暑く感じられ、汗ばみや蒸れを生じ不快に感じることが多い。特に額部周辺は生地が何枚か縫着されるために、空気が通りにくくなり帽子内部の蒸れを促す傾向にある。これらの蒸れ、不快感を解消するために従来より幾つかの帽子が提案されてきた。
【０００３】
例えば、くの字の湾曲を有するメッシュ帯をキャップ前部の内側に固定し、着用時に頭部とキャップとの間に出来る弓形隙間によって通気性を向上する方法が開示されている（特許文献１参照）。
【０００４】
また、頭部で発汗した汗た頭部から外方向に移動させるとともに防止の上方に備えた汗を蒸発する乾燥域に移動させることによってこれを効果的に処理出来る湿気処理帽子が提案されている（特許文献２参照）。
【０００５】
しかし、実際は着用者の個人差や着用時の環境差も有るため、全く発汗しない帽子を提供することは技術的に困難である。これらのことより、当然発汗した汗は帽子に付着し、付着した汗、汚れなどを起因とする菌の繁殖が懸念される。しかしながらこれまでは帽子内の快適性と清潔感を与えるための抗菌性を兼ね備えた帽子材料は存在しなかった。
【０００６】
【特許文献１】特開平９−１３７３１５号公報
【０００７】
【特許文献２】特開平７−０９７７０４号公報
【０００８】
【発明が解決しようとする課題】
本発明は、かかる従来技術の背景に鑑み、従来になかった高い吸放湿性と抗菌性に優れた帽子類を提供せんとするものである。
【０００９】
【課題を解決するための手段】
本発明は、上記課題を解決するために、次のような手段を採用するものである。
【００１０】
すなわち、本発明の帽子類の一態様は、吸放湿性を有するセルロース系繊維からなるフィラメント糸および／またはスパン糸からなる織編物であって、該織編物を構成する糸の単繊維繊度が１．１デシテックス以上であり、密度がタテ、ヨコともに３０〜１５０本／インチであり、該織編物の目付が５０〜４００ｇ／ｍ２であり、該セルロース系繊維が、３０℃×９０％ＲＨにおける吸湿率が１８％以上で、かつ、吸放湿率差（△ＭＲ）が９％以上であることを特徴とするものである。
【００１１】
また、本発明の帽子類の他の一態様は、抗菌性を有するセルロース系繊維からなるフィラメント糸および／またはスパン糸からなる織編物であって、該織編物の静菌活性値が１．０以上有するセルロース系繊維含有織編物を用いて構成されていることを特徴とするものである。
【００１２】
【発明の実施の形態】
本発明で用いるセルロース系繊維は、フィラメント糸もしくはスパン糸の形態を有するものである。これらのフィラメント糸およびスパン糸を、他の合成繊維と混紡、混繊した紡績糸や混繊糸を用いて織編物に形成するものである。
【００１３】
かかる織編物を構成する繊維は、単繊維繊度１．１デシテックス以上であり、好ましくは２．２〜１６．５デシテックスであり、総繊度としては３０〜５００デシテックスであるのが好ましく、より好ましくは８２．５〜１６５デシテックスである。すなわち、単繊維繊度が１．１デシテックス未満であると、織編物を形成したときに織編物自体に張り腰がなくなる傾向があり、帽子を作成した場合、着用時に頭部に密着しやすくなり、不快感を与える傾向が出てくるためである。逆に単繊維繊度が１６．５デシテックスを超えると、織編物を形成したときに、織編物自体に張り腰が有りすぎ、また単繊維繊度が太くなりすぎて、帽子着用時にちくちくしたり、ごわごわするような不快感を与える傾向が出てくるためである。
【００１４】
また、かかる織編物の密度は、タテ、ヨコともに３０〜１５０本／インチとし、好ましくはそれぞれ５０〜１００本／インチとする。すなわち、かかる織編物の密度が、３０本よりも少なくなると、織編物の組織があまくなるため、通気性は良くなるものの、織編物の組織崩れや、帽子を作成した場合の帽子型くずれなどが発生する傾向が出てくる。逆に１５０本／インチより多くなると、通気性が悪くなるために帽子内が蒸れ、不快感が増加する傾向が出てくる。
【００１５】
かかる織編物の目付は、５０〜４００ｇ／ｍ２である。好ましくは１００〜２００ｇ／ｍ２である。これは、目付が５０ｇ／ｍ２より満たないものは、必然的に生地の厚みが減り、上記糸繊度でも説明したとおり、生地自体に張り腰がなくなり、着用時に頭部に密着しやすくなり、不快感を与えてしまう傾向が出てくる。また、逆に４００ｇ／ｍ２を超えると、帽子自体が重くなるために、これもまた、不快感を与えてしまう傾向が出てくる。
【００１６】
かかる織物の組織としては特に限定はされないが、一般的には平織、ツイル織物などが好ましく使用される。編物の組織としては特に限定はされないが、一般的にはハニカムリバーシブル編組織、スムース、天竺、ミラノリブなどが好ましく使用される。
【００１７】
本発明の一態様は、吸放湿性を有するセルロース系繊維を用いる帽子類である。帽子類を構成する織編物のどちらか一方の表面に、かかるセルロース系繊維を好ましくは１０％以上、より好ましくは３０％以上占めるよう織編設計されているものがよい。
【００１８】
かかるセルロース系繊維は、３０℃×９０％ＲＨにおける吸湿率が１８％以上で、かつ、吸放湿率差（△ＭＲ）が９％以上であるという特徴を有するものである。すなわち、吸湿率が１８％に満たないものは湿度を吸収せずに蒸れ感があり、好ましくない。また、本発明で定義するΔＭＲ（％）は９％未満のものは運動状態における衣服内の蒸れ感があり、着用時に不快感があり好ましくない。
【００１９】
なお、吸湿性（ΔＭＲ）とは次の評価方法で測定したものである。
【００２０】
ΔＭＲ（％）＝ＭＲ２−ＭＲ１
ここで、ＭＲ１とは絶乾状態から２０℃×６５％ＲＨ雰囲気下に２４時間放置した時の吸湿率（％）を指し、洋服ダンスの中に入っている状態、すなわち着用前の環境に相当する。また、ＭＲ２とは絶乾状態から３０℃×９０％ＲＨ雰囲気下に２４時間放置した時の吸湿率（％）を指し、運動状態における衣服内の環境にほぼ相当する。ここで吸湿率はＪＩＳ  Ｌ１０９６「水分率」に準じて測定する。
【００２１】
ΔＭＲは、ＭＲ２からＭＲ１の値を差し引いた値で表されるものであり、衣服を着用してから運動した時に、衣服内のムレをどれだけ吸収するかに相当し、ΔＭＲ値が高いほど快適であると言える。一般に、ポリエステルのΔＭＲは０％、ナイロンで２％、木綿で４％、ウールで６％と言われている。
【００２２】
次に、本発明の他の一態様は、抗菌性を有するセルロース系繊維を用いた帽子類である。帽子類を構成する織編物のどちらか一方の表面に、かかるセルロース系繊維を好ましくは１０％以上、より好ましくは３０％以上占めるよう織編設計されているものがよい。
【００２３】
ここでいう抗菌性の評価方法は下記ＪＩＳ  Ｌ−１９０２法に従って評価するものである。
【００２４】
評価方法は、統一試験法を採用し、試験菌体は黄色ブドウ状球菌臨床分離株を用いた。試験方法は、滅菌試験布に上記試験菌を注加し、１８時間培養後の生菌数を計測し、殖菌数に対する菌数を求め、次の基準に従った。
【００２５】
ｌｏｇ（Ｂ／Ａ）＞１．５の条件下、ｌｏｇ（Ｂ／Ｃ）を静菌活性値とし、１．０以上を合格とした。ただし、Ａは無加工品の接種直後分散回収した菌数、Ｂは無加工品の１８時間培養後分散回収した菌数、Ｃは加工品の１８時間培養後分散回収した菌数を表す。
【００２６】
本発明でいうセルロース系繊維は、竹、木材パルプ、リンターパルプおよびコットンリンターから選ばれた少なくとも１種を原料として作られたものであり、より好ましくは竹を原料としたものである。これは、吸湿性が他の原料に比べ最も高く、抗菌性も有することから、帽子材料用繊維としては最も適しているためである。竹の原産地としては、アジアを中心に世界各国に広がっているが、特に中国産の竹が好ましく使用される。
【００２７】
これら原料を一般の再生セルロース系繊維と同様な処理手段により、フィラメント糸やスパン糸を製造することができる。例えばビスコース法の場合、竹をアルカリ及び二流化炭素と反応させ、アルカリデンサートとして苛性ソーダに溶解して紡糸し、セルロースを凝固・再生することにより製造する。他の製法としては、銅アンモニア法、直接溶解法や、アセテートなどの半合成繊維としても製造することができる。
【００２８】
その他のセルロース系繊維としては、天然繊維である月桃、ケナフ、亜麻（リネン）・苧麻（ラミー）、大麻を原料とした繊維も好ましく用いられる。
【００２９】
本発明は、該セルロース系繊維を１００％使いの織編物として用いることができるが、帽子材料用とした場合の十分な強度を得るため、上記再生セルロース系繊維以外の再生繊維や、天然繊維として木綿、麻、絹、羊毛、カシミア、アルパカ、モヘア、アンゴラなど、さらには合成繊維と、任意の割合で混合して使用することが好ましい。
【００３０】
かかる合成繊維としては、ポリエステル系繊維、ポリアミド系繊維およびアクリル系繊維から選ばれた少なくとも１種の合成繊維が好ましく使用される。
【００３１】
たとえば、かかるポリエステル系繊維としては、ポリトリメチレンテレフタレート、ポリエチレンテレフタレート、ポリブチレンテレフタレートなどを使用することができる。また、ポリアミド系繊維としては、ナイロン６やナイロン６６、さらに、アクリル系繊維としては、ポリアクリロニトリルが好ましく用いられるが、これらに限定されるものではない。
【００３２】
本発明でいう帽子類とは、帽子本体やその付属品を構成する部材を含むものであり、帽子用布地や、更に、帽子類の付属品として、例えば帽子の中敷き（カラー、びん皮）などの内側に装着される帯状物、紐状物、糸状物など、繊維から構成されるパーツ等、全て含むものである。特に、帽子及びその付属品布地としては、主として織物、編物の形態が好ましく使用されるので、上述のように代表させて説明したが、場合によっては、不織布も使用することができる。
【００３３】
本発明において帽子類とは、繊維で構成されるものであれば、特に限定されるものでなく、スポーツ帽子（野球帽、テニス帽、ゴルフ帽、サイクリング帽、スイミングキャップ、スキー帽等）、ハンティングキャップ、アイビーキャップ、アドベンチャーハット、イートンキャップ、ウエスタンハット、ウオーワーカーズキャップ、烏帽子、オープンクラウンハット、オペラハット、カウボーイハット、角帽、キャップ、サンシェイド、シルクハット、スカルキャップ、サンバイザーなどの帽子類等があり、その付属品とはそれらに付属する上述のパーツ等をいうものである。
【００３４】
【実施例】
以下、実施例によって本発明をさらに詳細に説明するが、本発明はこれら実施例に限定されるものではない。なお、実施例中の％および部とは、断らない限り重量基準である。
＜評価方法＞
実施例中での品質評価は次の方法に従った。
［吸湿性（ΔＭＲ）］
実施例１〜３で用いた中国産の竹を原料とするセルロース系繊維、および比較例１で用いた天然セルロース系繊維である綿について、次の方法で測定した。
【００３５】
ΔＭＲ（％）＝ＭＲ２−ＭＲ１
ここで、ＭＲ１とは絶乾状態から２０℃×６５％ＲＨ雰囲気下に２４時間放置した時の吸湿率（％）を指し、洋服ダンスの中に入っている状態、すなわち着用前の環境に相当する。また、ＭＲ２とは絶乾状態から３０℃×９０％ＲＨ雰囲気下に２４時間放置した時の吸湿率（％）を指し、運動状態における衣服内の環境にほぼ相当する。ここで、吸湿率は、ＪＩＳ  Ｌ−１０９６の「水分率」に準じて測定した。
【００３６】
ΔＭＲは、ＭＲ２からＭＲ１の値を差し引いた値で表されるものであり、衣服を着用してから運動した時に、衣服内のムレをどれだけ吸収するかに相当し、ΔＭＲ値が高いほど快適であると言える。一般に、ポリエステルのΔＭＲは０％、ナイロンで２％、木綿で４％、ウールで６％と言われている。
［抗菌性］
ＪＩＳ  Ｌ−１０９６に準じて行った。
【００３７】
評価方法は、統一試験法を採用し、試験菌体は黄色ブドウ状球菌臨床分離株を用いた。試験方法は、滅菌試験布に上記試験菌を注加し、１８時間培養後の生菌数を計測し、殖菌数に対する菌数を求め、次の基準に従った。
【００３８】
ｌｏｇ（Ｂ／Ａ）＞１．５の条件下、ｌｏｇ（Ｂ／Ｃ）を静菌活性値とし、２．２以上を合格とした。ただし、Ａは無加工品の接種直後分散回収した菌数、Ｂは無加工品の１８時間培養後分散回収した菌数、Ｃは加工品の１８時間培養後分散回収した菌数を表す。
【００３９】
実施例１
中国産の竹を原料とするセルロース系繊維（単繊維繊度２．２ｄｔｅｘ、繊維長５１ｍｍ）５０％重量と、ポリエステル繊維（単繊維繊度２．２ｄｔｅｘ、繊維長５１ｍｍ）５０％重量を用い、通常の長紡紡績工程によって、５０番手の紡績糸を得た。
【００４０】
この紡績糸を単糸使いで、経糸と緯糸に用い、経糸密度１００本／インチ、緯糸密度７２本／インチ、組織：平織、目付１２０ｇ／ｍ２の織物を得た。その後染色工程において精練、漂白、マーセライズを行ない、仕上げ剤を付着させた後仕上げセットを行い、この仕上げた織物を帽子に縫製した。
【００４１】
実施例２
中国産の竹を原料とするセルロース系繊維（単繊維繊度２．２ｄｔｅｘ、繊維長３８ｍｍ）を用いて、短紡紡績工程にて、４０番手の紡績糸を得た。
【００４２】
これを両面丸編機にて、編地裏面側（肌面側）構成糸に用い、アクリル紡績糸１／５２を、編地表面側構成糸に用い、裏面側ハニカムリバーシブル編組織となる丸編地を編成した。
【００４３】
この編地を通常の丸編地の染色法に準じ、リラックス・精練と染色および乾燥、仕上加工を行い、３６ウエル／インチ、４８コース／インチ、目付が１９０ｇ／ｍ２  に仕上げし、この着色編物を用いて帽子に縫製した。
【００４４】
実施例３
実施例２と同様に中国産竹繊維の４０番手紡績糸を、両面丸編機にて、編地裏側構成糸に用い、編地表側構成糸にナイロンフィラメント加工糸７８デシテックス２４フィラメント糸を用い丸編（天竺組織）を編成した。この編地を通常の丸編地の染色法に準じ、リラックス・精練と染色および乾燥、仕上加工を行い、３３ウエル／インチ、４２コース／インチ、目付が１８０ｇ／ｍ２  に仕上げし、この編物を用いて帽子に縫製した。
【００４５】
比較例１
比較例１は実施例１の竹を原料とするセルロース系繊維を天然セルロース系繊維である綿にかえて替えた場合を除いて、同様に評価した。即ち、綿（単繊維繊度３．３ｄｔｅｘ、繊維長５１ｍｍ）５０％重量と、ポリエステル繊維（単繊維繊度１．１ｄｔｅｘ、繊維長５１ｍｍ）５０％重量を用い、通常の長紡紡績工程によって、５０番手の紡績糸を得た。この紡績糸を単糸使いで、経糸と緯糸に用い、経糸密度１１３本／インチ、緯糸密度６８本／インチ、組織：平織、目付１１７ｇ／ｍ２の織物を得た。その後染色工程において精練、漂白、マーセライズを行ない、仕上げ剤を付着させた後仕上げセットを行い、この織物を用いて帽子に縫製した。
【００４６】
【表１】
2004190171.tif 000002
【００４７】
表１に明らかなように、実施例１、２、３ともに、従来になかった高い吸放湿性と抗菌性を有する帽子であった。これに対して、比較例１はかかる性能は不十分であり、平凡なものであった。
【００４８】
【発明の効果】
本発明によれば、吸放湿性、抗菌性に優れ、従来のセルロース系繊維含有織編物より、着用時の快適性に優れた帽子類を提供することができる。